(57)【特許請求の範囲】
【請求項１】
ケイ素を１２〜１９重量％含有し、更にそれぞれ１２重量％以下のアルミニウム及び亜鉛、１６重量％以下の銀、７重量％以下のスカンジウム、それぞれ１重量％以下のジルコニウム、チタン、マンガン、銅、コバルト、ニッケル、クロム、カルシウム及びストロンチウムからなる群から選ばれた少なくとも１種の元素を含有し、残部がマグネシウムと不可避の不純物からなるマグネシウム合金の溶湯を急冷凝固して素材を得た後、これを成形することを特徴とする、熱膨張係数の小さい耐熱性高強度マグネシウム合金からなる成形部材の製造方法。
【請求項２】
請求項１に記載の製造方法によって得られた、ケイ素を１２〜１９重量％含有し、更にそれぞれ１２重量％以下のアルミニウム及び亜鉛、１６重量％以下の銀、７重量％以下のスカンジウム、それぞれ１重量％以下のジルコニウム、チタン、マンガン、銅、コバルト、ニッケル、クロム、カルシウム及びストロンチウムからなる群から選ばれた少なくとも１種の元素を含有し、残部がマグネシウムと不可避の不純物からなる素材で成形されており、熱膨張係数の小さい耐熱性高強度マグネシウム合金からなる成形部材。
【発明の詳細な説明】
【０００１】
【産業上の利用分野】
本発明は熱膨張係数の小さい耐熱性高強度マグネシウム合金からなる成形部材及びその製造方法に関し、より詳しくは特定組成のマグネシウム合金の溶湯を急冷凝固して素材を得た後、これを成形することにより得られる熱膨張係数の小さい耐熱性高強度マグネシウム合金からなる成形部材及びその製造方法に関する。
【０００２】
【従来の技術】
最近の自動車、電機部品における軽量化の流れの中でマグネシウム合金が注目されており、その使用用途によっては特に耐熱性高強度及び／又は低熱膨張係数が必要とされている。マグネシウム合金の内で耐熱性高強度を有する合金としてマグネシウムにランタノイド（Ｌｎ）を添加した合金が開発されている。このような合金としてはＭｇ−Ｌｎ−Ｚｒ系合金、Ｍｇ−Ａｌ−Ｌｎ−Ｚｒ系合金（特開昭４６−６２０２号公報参照）、Ｍｇ−Ｚｎ−Ｌｎ−Ｚｒ系合金（特開昭５２−９２８１１号公報参照）、Ｍｇ−Ａｇ−Ｌｎ−Ｚｒ系合金（特開昭５１−９２７０７号、特開昭５１−９２７０８号、特開昭５２−１０１６１５号の各公報参照）がある。更に、Ｍｇ−Ｙ−Ｎｄ−Ｚｒ系合金（特開昭５７−２１０９４６号公報参照）が開発されている。しかし、これらの合金は高価なランタノイドあるいは銀を数％以上含有するものであり、コスト面からその使用用途が制限されている。また、マグネシウム合金の熱膨張係数は２６×１０-6／Ｋ程度で、これを大きく下回る合金は存在しなかった。
【０００３】
これらの課題を解決する合金としてＭｇ−高Ｓｉ系合金がＤＥ４１２５０１４で提案されているが、鋳造時の初晶Ｍｇ2Ｓｉが粗大となり、機械的強度を低下させるという欠点がある。この現象はＡｌ−高Ｓｉ系合金の鋳造時の現象と同じである。
【０００４】
【発明が解決しようとする課題】
本発明は、このような従来技術の有する課題に鑑みてなされたものであり、本発明の目的は、上記のようなＭｇ−高Ｓｉ系合金における粗大な初晶Ｍｇ2Ｓｉの生成を抑制してそのような粗大な初晶Ｍｇ2Ｓｉに起因する強度低下を防止する、熱膨張係数の小さい耐熱性高強度マグネシウム合金からなる成形部材及びその製造方法を提供することにある。
【０００５】
【課題を解決するための手段】
本発明者等は上記の課題を解決するために種々検討を重ねた結果、ＤＥ４１２５０１４に記載されているような合金の溶湯を急冷凝固して素材を得た後、これを成形することにより、初晶Ｍｇ2Ｓｉが微細化されて耐熱性高強度マグネシウム合金からなる成形部材が得られることを見出し、本発明に到達した。
【０００６】
即ち、本発明の熱膨張係数の小さい耐熱性高強度マグネシウム合金からなる成形部材の製造方法は、ケイ素を１２〜１９重量％含有し、所望により更にそれぞれ１２重量％以下のアルミニウム及び亜鉛、１６重量％以下の銀、７重量％以下のスカンジウム、それぞれ１重量％以下のジルコニウム、チタン、マンガン、銅、コバルト、ニッケル、クロム、カルシウム及びストロンチウムからなる群から選ばれた少なくとも１種の元素を含有し、残部がマグネシウムと不可避の不純物からなるマグネシウム合金の溶湯を急冷凝固して素材を得た後、これを成形することを特徴とする。
【０００７】
また、本発明は上記の製造方法によって得られた、ケイ素を１２〜１９重量％含有し、更にそれぞれ１２重量％以下のアルミニウム及び亜鉛、１６重量％以下の銀、７重量％以下のスカンジウム、それぞれ１重量％以下のジルコニウム、チタン、マンガン、銅、コバルト、ニッケル、クロム、カルシウム及びストロンチウムからなる群から選ばれた少なくとも１種の元素を含有し、残部がマグネシウムと不可避の不純物からなる素材で成形されており、熱膨張係数の小さい耐熱性高強度マグネシウム合金からなる成形部材にも関する。
【０００８】
本発明の製造方法で用いるマグネシウム合金において、ケイ素が１２重量％未満の場合には耐熱性高強度及び低熱膨張係数の改善効果が不十分であり、また、１９重量％を超えると晶出するＭｇ2Ｓｉの粒径が大きくなって割れが生じ、室温強度及び高温強度が低下する。従って本発明の製造方法で用いるマグネシウム合金においてはケイ素含有量を１２〜１９重量％にする。また、ケイ素含有量を１２〜１９重量％にすることにより、本発明の製造方法で得られるマグネシウム合金の熱膨張係数は２０×１０-6／Ｋ〜２２×１０-6／Ｋとなる。
【０００９】
本発明の製造方法で用いるマグネシウム合金において、アルミニウム、亜鉛、銀、スカンジウム、ジルコニウム、チタン、マンガン、銅、コバルト、ニッケル、クロム、カルシウム及びストロンチウムは合金の室温強度及び高温強度を向上させる。しかし、アルミニウム及び亜鉛については添加量が１２重量％を超えると合金が脆くなる傾向がある。銀については添加量１６重量％で添加効果が飽和し、それ以上添加してもコスト高になるだけである。スカンジウムについては添加量７重量％で添加効果が飽和し、それ以上添加してもコスト高になるだけである。ジルコニウム、チタン、マンガン、銅、コバルト、ニッケル、クロム、カルシウム及びストロンチウムについてはそれぞれの添加量１重量％で添加効果が飽和し、それ以上添加しても無意味である。従って、本発明の製造方法で用いるマグネシウム合金においては、アルミニウム、亜鉛、銀、スカンジウム、ジルコニウム、チタン、マンガン、銅、コバルト、ニッケル、クロム、カルシウム又はストロンチウムを用いる場合には、それぞれ１２重量％以下のアルミニウム及び亜鉛、１６重量％以下の銀、７重量％以下のスカンジウム、それぞれ１重量％以下のジルコニウム、チタン、マンガン、銅、コバルト、ニッケル、クロム、カルシウム及びストロンチウムからなる群から選ばれた少なくとも１種の元素を用いる。
【００１０】
本発明の製造方法の実施においては、溶湯の急冷凝固は、アトマイズ法、メルトスピン法、オスプレイ法などの一般的な方法によって実施することができる。また、本発明の製造方法によって得られた熱膨張係数の小さい耐熱性高強度マグネシウム合金から成形部材を成形する方法としては、ＨＩＰ、ホットプレス、熱間押出、粉末鍛造などの一般的な方法を採用することができる。
【００１１】
【実施例】
実施例１〜１２及び比較例１〜２
アルゴン雰囲気の真空溶解炉に、表１に示す組成の合金となるように原材料を装入し、溶解させた。尚、坩堝としてＳＵＳ３０４材を使用し、フラックス等は使用しなかった。その溶湯から下記の条件下、単ロールメルトスピンで急冷凝固材を作成した：
射出温度：７５０℃、  射出圧力：０.５kgf/cm2 、
ノズル径：スリット状０.２mm×２５mm、
ロール材質：ＳＵＳ３０４材、ロール径：２５０mm、
ロール回転数：１５００rpm 、
このようにして得たリボン状の急冷凝固材をフレークとして熱間押出した。熱間押出の条件は押出温度４００℃、押出比５０とし、径６mmの押出材を得た。この押出材を用いて下記の条件で引張試験を実施した：
引張試験：インストロン引張試験機によりクロスヘッド速度１０mm/min、
試験片形状：径４mm、標点間距離１０mm、
測定温度２９８Ｋ及び４７３Ｋ、引張強度の測定単位＝ＭＰａ、
破断時伸び＝％で測定。
測定結果は表１に示す通りであった（表中の伸び％は破断時伸びである）。
【００１２】
比較例３〜４
それぞれ実施例１〜２の合金組成と同一であるが急冷凝固を伴わない通常の鋳造によって試験片を作成し、実施例１〜１２と同様にして引張試験を実施した。その結果も表１に示す。
【００１３】
【表１】
0003622989.tif 000002
【００１４】
上記の実施例１〜１２で得られた合金材の熱膨張係数を測定したところ、Ｍｇ−１２Ｓｉ−Ｘ系合金の熱膨張係数は２２×１０-6／Ｋ程度であり、Ｍｇ−１９Ｓｉ−Ｘ系合金の熱膨張係数は２０×１０-6／Ｋ程度であった。なお、ケイ素含有量が本発明で規定している範囲よりも少ない比較例１のＭｇ−３．５Ｓｉ系合金の熱膨張係数は２５×１０-6／Ｋ程度であった。
【００１５】
上記の実施例１〜２と比較例３〜４との比較から明らかなように、溶湯を急冷凝固することにより室温強度及び高温強度が改善される。また実施例１〜１２から明らかなように、アルミニウム、亜鉛、銀、スカンジウム、マンガン、銅、コバルト、ニッケル、クロム、カルシウム及びストロンチウムは合金の室温強度及び高温強度を向上させる。しかし、比較例１から明らかなように、ケイ素含有量が本発明で規定している範囲よりも少ない場合には、耐熱性高強度の改善効果が不十分であり、また、比較例２から明らかなように、アルミニウム添加量が１２重量％を超えていると、極端に低い伸び％の値から判断されるように合金が脆くなる。
【００１６】
【発明の効果】
本発明の製造方法により、室温強度及び高温強度に優れた耐熱性高強度マグネシウム合金からなる成形部材が得られ、これは軽量で熱膨張係数の小さいものである。